(57)【要約】【課題】  引張ひずみ１％以上を示すクラック分散型の高靭性ＦＲＣ材料を生コン工場の強制二軸練りミキサーを用いて生産する。【解決手段】  セメント系調合材料にＰＶＡ短繊維を配合することにより引張試験（材齢２８日）において１％以上の引張ひずみを示すクラック分散型の繊維補強セメント複合材料（高靭性ＦＲＣ材料）を製造するさいに，セメント系調合材料にＰＶＡ短繊維を配合する混練装置として強制二軸練りミキサーを使用し，この強制二軸練りミキサーにおいてセメント系調合材料をＰＶＡ短繊維と次の(1) 〜(4) の手順で混練する。(1) 結合材，骨材成分および配合水の一部を練り混ぜる。(2) 高性能ＡＥ減水剤および配合水の残部を添加して練り混ぜ，Ｊ１４ロート流下時間が５〜３０秒の流動物とする。(3) 増粘剤を添加して練り混ぜる。(4) ＰＶＡ短繊維を添加して練り混ぜる。【選択図】  なし【特許請求の範囲】
【請求項１】
セメント系調合材料にＰＶＡ短繊維を配合することにより引張試験（材齢２８日）において１％以上の引張ひずみを示すクラック分散型の繊維補強セメント複合材料（高靭性ＦＲＣ材料）を製造するにあたり，セメント系調合材料にＰＶＡ短繊維を配合する混練装置として強制二軸練りミキサーを使用し，この強制二軸練りミキサーにおいてセメント系調合材料をＰＶＡ短繊維と次の(1) 〜(4) の手順で混練することを特徴とする高靭性ＦＲＣ
材料の製造法。
〔練り混ぜ手順〕
(1) 結合材，骨材成分および配合水の一部を練り混ぜる。
(2) 高性能ＡＥ減水剤および配合水の残部を添加して練り混ぜ，Ｊ１４ロート流下時間が
５〜３０秒の流動物とする。
(3) 増粘剤を添加して練り混ぜる。
(4) ＰＶＡ短繊維を添加して練り混ぜる。
【請求項２】
練り混ぜ手順(4) のあとに，次の手順(5) を付加した請求項１に記載の高靭性ＦＲＣ材
料の製造法。
(5) 高性能ＡＥ減水剤を添加して練り混ぜる。
【請求項３】
セメント系調合材料には膨張材が含まれ，この膨張材は練り混ぜ手順(1) で配合される
請求項１または２に記載の高靭性ＦＲＣ材料の製造法。
【請求項４】
セメント系調合材料には収縮低減剤が含まれ，この収縮低減剤は練り混ぜ手順(1) で配
合される請求項１，２または３記載の高靭性ＦＲＣ材料の製造法。
【請求項５】
結合材は，普通ポルトランドセメントと，必要に応じて添加されたシリカ系粉末（人工ポゾラン）とからなる混和材からなり，骨材成分は最大粒径０.８ｍｍの細粒体からなる
請求項１ないし４のいずれかに記載の高靭性ＦＲＣ材料の製造法。
【請求項６】
請求項１ないし５に従って製造された高靭性ＦＲＣ材料の混練品をアジテータ車に搭載して打設現場に搬送するさいに，該アジテータ車のアジテータの回転を停止するかまたは可能な限り回転速度を落として打設現場に搬送することを特徴とする高靭性ＦＲＣ材料混
練品の搬送法。
【発明の詳細な説明】
【技術分野】
【０００１】
本発明は，引張試験（材齢２８日）において１％以上の引張ひずみを示すクラック分散型の繊維補強セメント複合材料（高靭性ＦＲＣ材料）を生コン工場で製造する方法に関す
る。
【背景技術】
【０００２】
短繊維を配合してコンクリートまたはモルタルを練混ぜ，その短繊維を３次元ランダム配向させることにより，引張および曲げ強度を向上させるＦＲＣ材料が普及している。このようなＦＲＣ材料の分野において，補強繊維として適切なＰＶＡ（ポリビニールアルコール）の短繊維（ビニロン短繊維）を使用し，これを適切なセメント系調合材料に配合し
てなるクラック分散型の繊維補強セメント複合材料が最近開発された。
【０００３】
このクラック分散型の繊維補強セメント複合材料は，特許文献１に記載されているように，配合するＰＶＡ短繊維の強度，寸法および配合量と，セメント系マトリックスの材料配合とを適切に組み合わせることによって，硬化体に初期クラックが生じても，そのクラックに架橋した繊維が引張張力を負担し，その間に別の箇所でクラックが生じ，そのクラックが架橋繊維で伝播が防止されている間に次のクラックが発生するという具合に，繊維で架橋された微細なクラックが順次発生するというメカニズムによって，みかけ上は非常に大きな引張ひずみが生じても（曲げ変形が生じても）荷重に耐えることができるものである。本明細書では，このようなクラック分散型のＰＶＡ補強セメント複合材料を「高靭
性ＦＲＣ材料」と称する。
【特許文献１】特開平２０００−７３９５号公報
【発明の開示】
【発明が解決しようとする課題】
【０００４】
前記のような高靭性ＦＲＣ材料において，材齢２８日の硬化体の引張試験において引張ひずみが１％以上を示すには，ＰＶＡ短繊維がセメント系調合材料中に均一に分散された状態で混合されることが必要である。しかし，攪拌羽根をもついわゆる機械的な掻き混ぜ方式では均一分散するのに限界があるので，これまで，オムニミキサーの如く，攪拌羽根を持たないで拡散混練する方式のものが使用されてきた。そして，このような特殊ミキサーで製造された高靭性ＦＲＣ材料では，引張ひずみ１％以上を示すことも確認されている
。
【０００５】
一方，この高靭性ＦＲＣ材料を大規模工事に適用するには，市中のレディーミクストコンクリート工場（本明細書では「生コン工場」という）で製造することが不可欠である。しかし，生コン工場で使用されているミキサーは一般に強制二軸練りコンクリートミキサー（強制二軸式ミキサー）であり，このミキサーの通常の操業では，オムニミキサーのよ
うに引張ひずみ１％以上を示す高靭性ＦＲＣ材料を製造することはできない。
【０００６】
すなわち，強制二軸練りミキサーで大量に高靭性ＦＲＣ材料を製造しようとした場合，ＰＶＡ短繊維がダマ（ファイバーボール）となりやすく，また粉体材料が塊となって偏在し，均一に分散しない状態が起きるので，このものが硬化した状態では，前記のような一様なクラック分散型の挙動を示すことができない。このため，せっかくの高靭性ＦＲＣ材
料であっても，これを大規模工事に適用することはできなかった。
【０００７】
したがって本発明はこの問題を解決すること，すなわち高靭性ＦＲＣ材料を生コン工場
で製造できる技術を確立することを課題としたものである。
【課題を解決するための手段】
【０００８】
本発明によれば，セメント系調合材料にＰＶＡ短繊維を配合することにより引張試験（材齢２８日）において１％以上の引張ひずみを示すクラック分散型の繊維補強セメント複合材料（高靭性ＦＲＣ材料）を製造するにあたり，セメント系調合材料にＰＶＡ短繊維を配合する混練装置として強制二軸練りミキサーを使用し，この強制二軸練りミキサーにおいてセメント系調合材料をＰＶＡ短繊維と次の(1) 〜(4) の手順で混練することを特徴と
する高靭性ＦＲＣ材料の製造法を提供する。
〔練り混ぜ手順〕
(1) 結合材，骨材成分および配合水の一部を練り混ぜる。
(2) 高性能ＡＥ減水剤および配合水の残部を添加して練り混ぜ，Ｊ１４ロート流下時間が
５〜３０秒の流動物とする。
(3) 増粘剤を添加して練り混ぜる。
(4) ＰＶＡ短繊維を添加して練り混ぜる。
【０００９】
練り混ぜ手順(4) のあとに，さらに(5) 高性能ＡＥ減水剤を添加して練り混ぜることもできる。セメント系調合材料にはさらに膨張材を含ませることができ，この場合には，膨張材を手順(1) で配合することができる。セメント系調合材料にはさらに収縮低減剤を含
ませることができ，この場合には，収縮低減剤を手順(1) で配合することができる。
【００１０】
セメント系調合材料のうち，結合材には，普通ポルトランドセメントと，必要に応じて添加されたシリカ系粉末（人工ポゾラン）とを使用し，骨材成分としては最大粒径０.８
ｍｍの細粒体を使用するのがよい。
【００１１】
さらに本発明によれば，前記の方法に従って製造された高靭性ＦＲＣ材料の混練品をアジテータ車に搭載して打設現場に搬送するさいに，該アジテータ車のアジテータの回転を停止するかまたは可能な限り回転速度を落として打設現場に搬送することを特徴とする高
靭性ＦＲＣ材料混練品の搬送法を提供する。
【発明を実施するための最良の形態】
【００１２】
本発明は生コン工場で一般に使用されている強制二軸練りミキサーを用いて高靭性ＦＲＣ材料を製造する点に特徴があり，この場合，得られる高靭性ＦＲＣ材料は材齢２８日の硬化体の引張試験において引張ひずみが１％以上を示すものを目標としている。この目標が達成できなければ，せっかくの高靭性ＦＲＣ材料の製造の意味が失われるからである。本発明者らの試験によると，この目標を強制二軸練りミキサーで達成することは必ずしも容易ではなく，このためには，材料配合と練混ぜ手順に特別の配慮が必要であることがわ
かった。
【００１３】
本発明において，高靭性ＦＲＣ材料を得るための材料配合としては，基本的には特許文献１に記載されたものが適用されるが，これに加えて，各種の混和材，混和剤，骨材成分等を配合する。すなわち，基本的には，下記〔Ｍ１〕の条件を満たすセメント調合材料に，下記〔Ｆ１〕の条件を満たすＰＶＡ短繊維（ビニロン繊維）を１〜３vol.％（重量換算
では１３〜３９Ｋｇ／ｍ3）の配合量で配合する。
〔Ｍ１〕（セメント系調合材料）
水結合材比：２５％以上
骨材成分と結合材の重量比：１.５以下（０を含む）
単位水量：２５０〜４５０Ｋｇ／ｍ3
高性能ＡＥ減水剤：３０Ｋｇ／ｍ3未満
〔Ｆ１〕（ビニロン繊維）
繊維径：５０μｍ以下
繊維長：５〜２０ｍｍ
繊維引張強度：１５００〜２４００ＭＰａ
【００１４】
ここで，Ｍ１のセメント系調合材料のうち，結合材としては，普通ポルトランドセメントを使用することができ，この普通ポルトランドセメントに加えてシリカ系粉末（人工ポゾラン）を使用することができる。シリカ系粉末としては，シリカフューム，フライアッシュ，各種スラグ粉などが適用できる。したがって，前記Ｍ１において，水結合材比≧２５％，骨材成分と結合材の重量比≦１.５と規定する「結合材」は，シリカ系粉末を含む
場合には「ポルトランドセメント＋シリカ系粉末」を意味する。
【００１５】
骨材成分としては，最大粒径０.８ｍｍの細粒体を使用するのが好ましく，とくに平均粒径が０.４ｍｍ以下のものがよい。この条件を満たす細粒体であれば硅砂や石灰石粉等の任意のものを骨材成分として使用できる。この細粒体と結合材との重量比（Ｓ／Ｃ）が
１.５以下となるようにこれらを配合するのがよい。
【００１６】
混和剤としては，高性能ＡＥ減水剤，増粘剤，収縮低減剤などが使用でき，このうち，高性能ＡＥ減水剤と増粘剤の使用は本発明において重要である。高性能ＡＥ減水剤としては，ポリカルボン酸系，ポリエーテル系，ナフタレン系，メラミン系，アミノスルホン酸系等のものが使用できる。この中でもポリカルボン酸系またはポリエーテル系のものが好ましい。増粘剤としてはコンクリート用増粘剤として公知の水溶性高分子系のものが使用できるが，とくに微生物醗酵によるバイオサッカライド系の増粘剤例えばウエランガムやデュータンガム等を使用することが好ましい。このようなバイオポリマーを使用する場合には，その添加量としては，単位水量に対して０.０１〜１０％程度（単位重量としては０.０４〜４０Ｋｇ／ｍ3程度）を配合すればよい。市場で入手し得るウエランガムとして例えばデュータンＫＴ（三晶株式会社製）があり，これを使用する場合には２０Ｋｇ／
ｍ3程度を配合すればよい。また，収縮低減剤や膨張材も必要に応じて使用できる。
【００１７】
〔Ｆ１〕の条件を満たすＰＶＡ（ビニロン）短繊維としては，ポリビニールアルコール樹脂を原料として製造されたコンクリートと同等以上の弾性係数を有する短繊維であるのが好ましく，代表的なものとして，引張強度が１６００Ｎ／ｍｍ2級，弾性係数（ヤング率）が４００００（４.０×１０4）Ｎ／ｍｍ2級で，比重が約 1.3で形状が０.０４ｍｍφ×１２ｍｍの公知のもの（株式会社クラレ製）が使用できる。ビニロン短繊維の配合量が１vol.％未満ではクラック発生後の耐力が十分ではない。他方，ビニロン短繊維の配合量が３.０vol.％を超えるような多量となると，施工上必要な流動性を満たすことが困難なる。単位重量でのビニロン繊維の配合量としては１３〜３９Ｋｇ／ｍ3の範囲とすれ
ばよい。
【００１８】
〔Ｍ１〕の条件を満たすセメント系調合材料と〔Ｆ１〕の条件を満たすＰＶＡ短繊維とを強制二軸練りミキサーを用いて混練する場合には，前記(1) 〜(4) および(5) の手順を経て練り混ぜた場合に，目標とする引張ひずみ１％以上のクラック分散型の高靭性ＦＲＣ
材料が得られることがわかった。
【００１９】
すなわち，強制二軸練りコンクリートミキサーに，まず(1) 結合材，骨材成分および配合水の一部を投入して練り混ぜる。この場合，結合材および膨張材などの粉体成分を該ミキサーに全量投入し配合水の一部（例えば２／３程度）を添加して混練するのがよい。ついで，(2) 高性能ＡＥ減水剤および配合水の残部を添加して練り混ぜ，Ｊ１４ロート流下
時間が５〜３０秒の流動体とする。
【００２０】
この手順(2) においては，高性能ＡＥ減水剤の目標添加量の一部を使用し，残部は以後
の手順(5) で添加することができる。このように高性能ＡＥ減水剤を手順(2) と手順(5)
で分割添加する場合，手順(2) ではその２／３程度を添加し，手順(5) では残部とするのがよく，しかも，手順(2) の段階では，先ず配合水の残部を添加して所定の時間練り混ぜてから，分割された高性能ＡＥ減水剤を添加して練り混ぜるのが好ましい。いずれにしても，手順(2) ではＪ１４ロート試験において，流下時間が５〜３０秒を示すような流動性の良い混練物とすることが肝要である。すなわち，増粘剤およびＰＶＡ短繊維を添加する前の段階においては，粉体の全体が均一に混練物中に分散しており（乾いた粉状のものが
偏在していない），ロート中をゆっくり流れるような流動性を示すことが必要である。
【００２１】
この条件が満たされると，増粘剤およびＰＶＡ短繊維を添加して混練すれば，繊維が均一に分散した混練物を得ることができる。しかし，増粘剤を添加して混練したあと繊維を添加して混練することがより好ましく，この順序が逆の場合には）すなわち繊維を添加して混練したあと増粘剤を添加して混練すると），繊維の分散性が前者より若干劣るようになる。したがって，まず手順(3) により増粘剤を添加して練り混ぜ，ついで，手順(4) に
よりＰＶＡ短繊維を添加して練り混ぜることが好ましい。
【００２２】
最後に，流動性の調整のために高性能ＡＥ減水剤を投入して練り混ぜる手順(5) を採用することが好ましく，これにより，スランプフロー３００〜７００ｍｍの範囲で，その流
動性を自由に調整できる。
【００２３】
本発明者らの経験によると，強制二軸練りミキサーを用いて高靭性ＦＲＣ材料を混練する場合には，増粘剤を粉体材料と共に初期に投入してしまうと，たとえ高靭性ＦＲＣ材料の実現可能な範囲で水量および高性能ＡＥ減水剤を増加させても，繊維が分散するのに十分な流動性は得られず，粉体および繊維の分散状況が悪くて，高靭性ＦＲＣ材料を練り混ぜることはできないことがわかった。また，増粘剤は後添加として，粉体材料に，混和剤および配合水全量を加えて練り混ぜてから繊維を投入した場合には，増粘剤を繊維の投入前または後にしても，繊維の分散性が悪く粉体の分散性も悪くて，高靭性ＦＲＣ材料を練
り混ぜることはできない。
【００２４】
したがって，前記手順(1) 〜(5) に従って練り混ぜ，これによって，混練物の形態が次のように変化させることが望ましい。すなわち，まず初期の段階では粉体材料を水の一部で練り固め，ミキサーの内表面に粉体として残留するような状態を回避する。このためには最初に投入した粉体材料に対して，水と高性能ＡＥ減水剤を分割投入して粉体を十分に攪拌し（増粘剤は添加しない），少ない水量で流動性を大きくする。そして，さらに残部の水を加えて流動性を高くし，増粘剤添加前の性状としてはＪ１４ロートでが５〜３０秒
の範囲のものとする。
【００２５】
先述のように，強制二軸練りミキサーにおいては，始めから増粘剤を添加してしまうと材料が分散せず，高靭性ＦＲＣ材料の実現可能な範囲内で水量・高性能ＡＥ減水剤を増加させても，繊維が分散するのに十分な流動性が得られないので，増粘剤は，十分な流動性
が得られた段階で添加するのが好ましい。そして，増粘剤添加後の性状としては手順(3)
の後の性状としては，Ｊ１４ロート通過時間が３０秒以上，もしくはＪ１４ロートを通過しない性状であるのがよく，この性状が得られるように増粘剤を添加・混練する。この状
態では材料分離はほぼ完全に抑制できる。
【００２６】
ＰＶＡ短繊維についても，強制二軸練りミキサーにおいては，先述のように練り混ぜ初期に投入すると，もはや均一に分散させることは困難となることがわかった。このため，流動性と材料分離抵抗が十分に備わった手順(3) の後で，繊維を添加して混練するのがよ
い。
【００２７】
以上の手順により，強制二軸練りミキサーを用いても高靭性ＦＲＣ材料を製造することが可能となり，いわゆる生コン工場で高靭性ＦＲＣ材料を練り混ぜ，これを打設現場に搬送して打設するという通常のコンクリート工事と同様な生産体制を構築が可能となる。しかしながら，これをアジテータ車で搬送する過程で変質することも考えられ，この点が明
らかにされないと，実際の施工ができない。
【００２８】
この点について，種々の試験を行ったが，アジテータ車に高靭性ＦＲＣ材料の混練品を搭載してアジテータを回転しながら搬送すると，せっかく均一にＰＶＡ短繊維が分散した高靭性ＦＲＣ材料混練品であっても，搬送時間が長くなるにつれて，ファイバーボールの発生を見るようになり，これを打設しても，引張ひずみ１％以上を示すクラック分散型の硬化体を得ることが困難になることを知った。ところが，アジテータ車に高靭性ＦＲＣ材料の混練品を搭載しても，アジテータの回転を休止して，場合によっては回転数を出来るだけ落として搬送する場合には，強制二軸練りミキサーでの練り混ぜ直後の性状がほぼ維持され，これを打設すれば，引張ひずみ１％以上を示すクラック分散型の硬化体が得られ
ることがわかった。
【００２９】
したがって，本発明従って生コン工場で製造された高靭性ＦＲＣ材料の混練品をアジテータ車に搭載して打設現場に搬送するさいには，該アジテータ車のアジテータの回転を停止するか，または可能な限り回転速度を落とした状態で打設現場に搬送することが肝要で
ある。
【実施例】
【００３０】
〔実施例１〕
容量１００Ｌの強制二軸練りコンクリートミキサーを混練装置として使用し，この混練装置において，表１に示したセメント調合材料とＰＶＡ短繊維を，表２に示す配合のもと
で，図１〜図６のケース１〜６に示したように，練り混ぜ手順を変えて混練した。
【００３１】
各ケース１〜６において，ＰＶＡ短繊維投入前の混練物をサンプリングしてＪ１４ロート流下時間を測定すると共に，練上げ終了後のスランプフローおよび空気量を測定した。それらの結果を表３に示した。さらに，各ケース１〜６で得られた混練物から試料を採取し，ＰＶＡ短繊の分散状況と，粉体の分散状況を目視観察し，その良否を次の基準で３段
階評価した。それらの結果も表３に示した。
【００３２】
ＰＶＡ短繊の分散状況：
×印：ファイバーボールが多く，繊維が全く分散していない状況。
△印：目視では確認できないものの，触れることによりファイバーボールが確認できる状
況。
○印：目視及び触れた場合でもファイバーボールが確認されず，繊維が均一に分散できて
いると判断された状況。
粉体の分散状況：
×印：粉体のだま（塊）が多く，分散が非常に悪い状況。
△印：目視では確認できないものの，触れることにより粉体の塊が点在していることが確
認できる状況。
○印：目視及び触れた場合でも粉体の塊が確認されず，粉体が均一に分散できていると判
断された状況。
【００３３】
さらに，各ケース１〜６で得られた混練物から圧縮強度，引張強度および引張ひずみを測定するための供試体を作製し，材齢２８日でのこれらの試験を行なった。それらの結果
も表３に併記した。
【００３４】
【表１】
2005238605.tif 000002
【００３５】
【表２】
2005238605.tif 000003
【００３６】
【表３】
2005238605.tif 000004
【００３７】
表３の結果から明らかなように，ケース１および２のように，増粘剤（ＶＩＳ）を初期に投入してしまうと，繊維を最初に投入（ケース１）または後の投入（ケース２）でも，たとえ高靭性ＦＲＣ材料の実現可能な範囲で水量（Ｗ）および高性能ＡＥ減水剤（ＳＰ）を増加させても，繊維が分散するのに十分な流動性は得られず，粉体および繊維の分散状
況が悪くて，高靭性ＦＲＣ材料を練り混ぜることはできない。
【００３８】
ケース３および４のように，粉体材料に，増粘剤を除く混和剤および配合水全量を加えて練り混ぜてから繊維を投入すると，増粘剤と繊維の投入順序を変えても（ケース３では増粘剤の投入・練り混ぜ後に繊維投入，ケース４では繊維の投入・練り混ぜ後に増粘剤投入），繊維の分散性が悪く粉体の分散性も良くない。このため，高靭性ＦＲＣ材料を練り
混ぜることはできない。
【００３９】
ケース５および６では，結合材，骨材成分および配合水の一部を練り混ぜてから，高性能ＡＥ減水剤を添加して練り混ぜ，次いで配合水の残部を添加して練り混ぜることによって，粉体が良好に分散した混練物が得られており，この混練物（一次混練物という）に対して，増粘剤と繊維の投入順序を変えて（ケース５では繊維投入・練り混ぜ後に増粘剤添加）したものである。これにより，いずれも粉体および繊維が分散した混練物が得られたが，ケース５では材齢２８日での引張ひずみが０.７８％であり，ケース６では材齢２８日での引張ひずみが３.３％を示した。すなわち，ケース６では非常に良好な高靭性ＦＲ
Ｃ材料が製造できた。
【００４０】
ケース５では繊維投入前のＪ１４ロート流下時間が１０.５秒であり，ケース６では５０.１秒である。ケース６では増粘剤と繊維の投入・混練の順序を増粘剤投入・混練後に繊維を投入・混練としたことが，強制二軸練りミキサーでの練り混ぜであっても，繊維の分散性を高め，ひいては高い引張ひずみを示す高靭性ＦＲＣ材料が得られたものと考えら
れる。
【００４１】
なお図６に示したケース６の（ａ＋ｂ）が本文に記載した手順(1) に相当し，ケース６の（ｃ＋ｄ）が本文の手順(2) に相当し，ケース６の（ｅ）が本文の手順(3) に相当し，
ケース６の（ｆ）が本文の手順(4) に相当し，そしてケース６の（ｇ）が本文の手順(5)
に相当している。
【００４２】
〔実施例２〕
市中生コン工場の容量２.５ｍ3の強制二軸練りコンクリートミキサーを使用し，このプラントで，表１に示したセメント調合材料とＰＶＡ短繊維を，表２に示す配合のもとで，図６のケース６の手順で混練した。練り上がり直後のフレッシュ性状の例を表４に示し
た。
【００４３】
得られた混練物をアジテータ車に積み込み，表５にその条件を示したように，アジテータを回転させて運搬した場合（Ｎo.１および２）と，回転させないで運搬した場合（Ｎo.３および４）とに分けて，所定の運搬時間後にサンプリングし，表３の場合と同様の評価
試験を行なって，性状変化を調べた。その結果を表６に示した。
【００４４】
【表４】
2005238605.tif 000005
【００４５】
【表５】
2005238605.tif 000006
【００４６】
【表６】
2005238605.tif 000007
【００４７】
表６の結果に見られるように，アジテータの回転を行った場合には，回転時間の経過と共に粉体の分散性が悪くなり，練り上がり直後に有していた良好な高靭性ＦＲＣ材料の性質が劣化した。例えば回転を９０分続けたＮo.２ではファイバーボールの発生も見られ，空気量の低下も観測され，材齢２８日での引張ひずみは０.８％にまで低下した。他方，アジテータの回転を行わない場合は，練り上がり直後に有していた良好な高靭性ＦＲＣ材料の性質は，例えばＮo.４のように９０分経過後も殆んど変化なく維持しており，これを
現場打設用に使用することにより，高品質の高靭性ＦＲＣ硬化体を得ることができる。
【図面の簡単な説明】
【００４８】
【図１】強制二軸練りミキサーで高靭性ＦＲＣ材料を練り混ぜたさいの比較例の手順を示す図である。
【図２】強制二軸練りミキサーで高靭性ＦＲＣ材料を練り混ぜたさいの比較例の手順を示す図である。
【図３】強制二軸練りミキサーで高靭性ＦＲＣ材料を練り混ぜたさいの比較例の手順を示す図である。
【図４】強制二軸練りミキサーで高靭性ＦＲＣ材料を練り混ぜたさいの比較例の手順を示す図である。
【図５】強制二軸練りミキサーで高靭性ＦＲＣ材料を練り混ぜたさいの参考例の手順を示す図である。
【図６】強制二軸練りミキサーで高靭性ＦＲＣ材料を練り混ぜたさいの本発明例の手順を示す図である。
【図１】
2005238605.tif 000008
【図２】
2005238605.tif 000009
【図３】
2005238605.tif 000010
【図４】
2005238605.tif 000011
【図５】
2005238605.tif 000012
【図６】
2005238605.tif 000013